도 6 에 나타나 있 는 바 와 같이 , 폭기 된 습윤 예비 - 혼합물 ( 61 ) 에 의해 형성 된 시트 ( 62 ) 는 가열 된 드럼 건조기 ( 70 ) 의 가열 된 외부 표면 과 직접 접촉 하 는 제 1 면 ( 62 A ) ( 즉 , 하부 면 ) 및 반대편 의 제 2 면 ( 62 B ) ( 즉 , 상부 면 ) 을 포함 한다 . 상응 하 게 는 , 드럼 건조기 ( 70 ) 로부터 의 열 이 외향 가열 방향 을 따라 시트 ( 62 ) 로 전도 되 어 , 시트 ( 62 ) 의 제 1 면 ( 62 A ) ( 하부 면 ) 을 먼저 가열 하 고 , 이어서 반대편 의 제 2 면 ( 62 B ) ( 상부 면 ) 을 가열 한다 . 그러 한 외향 가열 방향 은 시트 ( 62 ) 에서 제 1 면 ( 62 A ) ( 하부 면 ) 으로부터 반대편 의 제 2 면 ( 62 B ) ( 상부 면 ) 으로 감소 하 는 온도 구배 를 형성 한다 . 외향 가열 방향 은 드럼 건조기 ( 70 ) 가 회전 함 에 따라 천천히 그리고 지속 적 으로 , 그러나 ( 도 6 에서 다수 의 외향 으로 연장 되 는 빗금 친 화살표 에 의해 도시 된 바 와 같 은 ) 매우 분명 하 고 예측 가능 한 경로 를 따라 변화 한다 . 외부 가열 방향 및 ( 백색 화살표 에 의해 도시 된 바 와 같 은 ) 중력 방향 의 상대 적 인 위치 가 또한 유사 한 분명 하 고 예측 가능 한 방식 으로 천천히 그리고 지속 적 으로 변화 한다 . 절반 미만 의 건조 시간 동안 ( 즉 , 가열 방향 이 수평 점선 아래 에 있 을 때 ) , 외향 가열 방향 은 중력 방향 과 실질 적 으로 정렬 되 며 , 그 들 사이 의 오프셋 각도 가 90 ° 미만 이 다 . 대부분 의 건조 시간 동안 ( 즉 , 가열 방향 이 수평 점선 과 동일 하 게 있 거나 그 위 에 있 을 때 ) , 외향 가열 방향 은 중력 방향 에 반대 이 거나 실질 적 으로 반대 이 며 , " 그 들 사이 의 오프셋 각도 가 90 ° 이상 이 다 . 시트 ( 62 ) 의 초기 "" 시작 "" 코팅 위치 에 따라 ", 가열 방향 은 ( 코팅 이 드럼 건조기 ( 70 ) 의 최 하부 에서 시작 되 는 경우 ) 건조 시간 의 55 % 초과 동안 , 바람직 하 게 는 ( 코팅 이 도 6 에 도시 된 바 와 같이 드럼 건조기 ( 70 ) 의 더 높 은 위치 에서 시작 되 는 경우 ) 건조 시간 의 60 % 초과 동안 중력 방향 에 반대 이 거나 실질 적 으로 반대 일 수 있 다 . 결과 적 으로 , 건조 단계 의 대부분 동안 , " 회전 드럼 - 기반 가열 / 건조 장치 에서 의 이러 한 느린 회전 및 변화 하 는 가열 방향 은 여전히 중력 에 의해 야기 되 는 시트 ( 62 ) 내 의 액체 배출 을 제한 하 고 "" 상쇄 ""/ 감소 시키 는 기능 을 하 여 ", 그렇게 형성 된 시트 내 에 개선 된 OCF 구 조체 를 생성 할 수 있 다 . 가열 된 드럼 건조기 ( 70 ) 에 의해 건조 되 는 바 와 같 은 생성 된 시트 는 또한 다수 의 더 고른 크기 의 기공 을 갖 는 덜 치밀 한 하부 영역 , 및 상대 적 으로 더 큰 기공 개구 를 갖 는 상부 표면 을 특징 으로 한다 . 더욱이 , 생성 된 시트 는 그 의 상이 한 영역 들 ( 예 를 들 어 , 상부 , 중간 , 하부 ) 전체 에 걸쳐 더 고르 게 분포 된 전체 기공 크기 를 갖 는다 .